상기 열처리 온도 가 800 ℃ 미만 인 경우 충분 한 오스테나이트 가 생성 되 지 않 아 열간 성 형 후 충분 한 마르텐 사이트 가 생성 되 지 않 으므로 목표 로 하 는 강도 확보 가 어렵 다 . 반면 , 1000 ℃ 를 초과 하 는 경우 제조 비용 이 상승 하 고 오스테나이트 가 조대 화 될 가능 성 이 높 다 . 또한 , 상기 승 온 속도 가 1 ℃/ 초 미만 인 경우 제조 효율 이 떨어지 는 경향 이 있 고 , 100 ℃/ 초 를 초과 하 는 경우 에 는 과다 한 제조 설비 가 요구 된다 . 또한 , 상기 의 열처리 시간 이 10 초 미만 인 경우 오스테나이트 변태 가 충분 하 지 못한 반면 , 1000 초 를 초과 하 게 되 면 제조 비용 의 상승 및 오스테나이트 의 조대 화 가 일어나 기 쉽 다 . 또한 , 상기 냉각 속도 가 10 ℃/ 초 미만 인 경우 마르텐 사이트 를 주상 으로 하 는 조직 을 얻 기 힘들 어 목표 로 하 는 강도 를 확보 하 기 어렵 다 . 반면 , 500 ℃/ 초 를 초과 하 는 경우 에 는 과다 한 제조 설비 투자 로 제조 비용 이 상승 하 고 , 강도 는 크 게 증가 하 지 않 기 때문 에 10 ~ 500 ℃/ 초로 제한 하 는 것 이 바람직 하 다 . 열 간성 형 부품 은 도장 후 소부 ( baking ) 처리 하 는 과정 에서 항 복강 도 변화 율 이 120 MPa 이상 상승 하 는 특성 을 갖 는다 .